(57)【要約】【課題】石炭灰造粒物の強度向上を図る。【解決手段】石炭灰とセメントとを配合し、それらの混合物に加水し、加水された混合物を造粒し、その造粒物の硬化後にその造粒物を海水に浸漬して養生する。これらの工程を経ることによって石炭灰造粒物を製造する。その石炭灰造粒物を水底に設置することによって、水底及び水の環境を改善する。【選択図】図２
2018012973.tif 000002
【特許請求の範囲】
【請求項１】
石炭灰とセメントとを配合し、それらの混合物に加水し、加水された混合物を造粒し、その造粒物の硬化後にその造粒物を海水に浸漬して養生する石炭灰造粒物の製造方法。
【請求項２】
前記石炭灰及び前記セメントに対して更にスラグ粉末を配合する請求項１に記載の石炭灰造粒物の製造方法。
【請求項３】
前記造粒物の硬化後であって前記造粒物を前記海水に浸漬する前に、気中で前記造粒物を養生する請求項１又は２に記載の石炭灰造粒物の製造方法。
【請求項４】
石炭灰とセメントとを配合し、それらの混合物に加水し、加水された混合物を造粒し、その造粒物の硬化後にその造粒物を海水に浸漬して養生し、その後前記造粒物を水底に設置する水底改良方法。
【請求項５】
前記石炭灰及び前記セメントに対して更にスラグ粉末を配合する請求項４に記載の水底改良方法。
【請求項６】
前記造粒物の硬化後であって前記造粒物を前記海水に浸漬する前に、気中で前記造粒物を養生する請求項４又は５に記載の水底改良方法。
【発明の詳細な説明】
【技術分野】
【０００１】
本発明は、石炭灰造粒物の製造方法に関するとともに、その石炭灰造粒物を用いた水底改良方法に関する。
【背景技術】
【０００２】
特許文献１には、石炭灰とセメントと製鋼スラグとを混合し、その混合物に散水しながら造粒し、その造粒物を湿空養生することによって、透水性のある石炭灰造粒物を製造する方法が開示されている。
【０００３】
特許文献２には、石炭灰と高炉セメントとスラグを混合して造粒することによって、養生することなく石炭灰造粒物を製造する方法が開示されている。この石炭灰造粒物は地盤材料として利用される。
【先行技術文献】
【特許文献】
【０００４】
【特許文献１】特開平３−２５２３７５号公報
【特許文献２】特開２００５−１６９３７９号公報
【発明の概要】
【発明が解決しようとする課題】
【０００５】
ところで、石炭灰造粒物を地盤材料として用いる場合、土圧等によって石炭灰造粒物が破砕されるのを防止するべく、石炭灰造粒物の強度が要求される。
そこで、本発明は、上記事情に鑑みてなされたものであり、石炭灰造粒物の強度向上を図ることを目的とする。
【課題を解決するための手段】
【０００６】
上記課題を解決するための主たる発明は、石炭灰とセメントとを配合し、それらの混合物に加水し、加水された混合物を造粒し、その造粒物の硬化後にその造粒物を海水に浸漬して養生する石炭灰造粒物の製造方法である。
【発明の効果】
【０００７】
本発明によれば、石炭灰造粒物が海水中で養生されたものであるから、石炭灰造粒物の強度が向上する。
【図面の簡単な説明】
【０００８】
【図１】図１は、石炭灰造粒物の製造工程を示したフローチャートである。
【図２】図２は、石炭灰造粒物の製造に利用するパン型造粒機を示した図面である。
【図３】図３は、海水中養生した石炭灰造粒物の圧縮強度と、気中養生した石炭灰造粒物の圧縮強度を示したグラフである。
【発明を実施するための形態】
【０００９】
以下、本発明の実施形態について説明する。但し、以下に述べる実施形態には、本発明を実施するために技術的に好ましい種々の限定が付されているので、本発明の範囲を以下の実施形態に限定するものではない。
【００１０】
１．  石炭灰造粒物
石炭灰造粒物は、石炭灰と、この石炭灰を結合したセメント水和物とを含有した混合物からなり、その混合物は粒状に形成された多孔質材料である。必要に応じてスラグ（例えば、鉄鋼スラグ、非鉄金属スラグ）が混合物に含まれてもよいが、その場合、石炭灰及びスラグがセメント水和物によって結合されている。
【００１１】
この石炭灰造粒物は、石炭灰（粉体）とセメント（粉体）との混合物（この混合物には、必要に応じて、粉砕された鉄鋼スラグ粉末が混合されている。）に加水して、その加水した混合物を造粒し、その造粒物を硬化・養生して得られるものである。石炭灰造粒物の養生は、少なくとも海水中で行われる。
鉄鋼スラグ粉末を配合しない場合には、石炭灰はセメントよりも配合比が高く、鉄鋼スラグ粉末を配合する場合には、石炭灰、セメント及び鉄鋼スラグ粉末の中で石炭灰の配合比が最も高い。石炭灰の配合比が高いので、石炭灰造粒物が多孔質となる。
【００１２】
１−１．  石炭灰
石炭灰造粒物に含まれる石炭灰は、石炭を燃料として用いる火力発電所において石炭の燃焼により生成されたフライアッシュである。フライアッシュは、全体の70〜80％を占めるシリカ（ＳｉＯ2）及びアルミナ（Ａｌ2Ｏ3）を主成分とし、その他の成分としてＦｅ2Ｏ3、ＣａＯ、ＭｇＯ、ＳＯ3、Ｎａ2Ｏ、Ｋ2Ｏ等の酸化物を含有する。
【００１３】
１−２．  セメント水和物
石炭灰造粒物に含まれるセメント水和物は、セメントと水が化合することによって得られたものである。そのセメント水和物に利用されるセメントは高炉セメントであり、より具体的には、JIS R 5211によって規格されたＢ種高炉セメントである。なお、Ａ種又はＣ種の高炉セメントが利用されてもよいし、他の種類のセメントが利用されてもよい。
ここで、JIS R 5211の規格によると、高炉セメントはＡ種（高炉スラグの分量が5 [質量%]を超え30[質量%]以下）とＢ種（高炉スラグの分量が30 [質量%]を超え60 [質量%]以下）とＣ種（高炉スラグの分量が60 [質量%]を超え70 [質量%]以下）に分類される。
【００１４】
石炭灰造粒物にはフライアッシュが含まれていることから、フライアッシュのポゾラン反応による水和物がセメント水和物に含まれている。
【００１５】
１−３．  スラグ
石炭灰造粒物に含まれるスラグは鉄鋼スラグ（例えば、高炉スラグ、製鋼スラグ）であり、より具体的には脱炭スラグである。
【００１６】
ここで、高炉スラグは、徐冷スラグと水冷スラグに分類され、製鋼スラグは、転炉スラグと電炉スラグと溶鉄予備処理スラグと二次精錬スラグとスロッピングスラグと鋳造スラグと混銑炉スラグに分類される。転炉スラグは、転炉で銑鉄を精錬して鋼を製造する際に生じるスラグである。電炉スラグは、電気炉でスクラップを主原料として鋼を製造する工程で生じるスラグである。溶鉄予備処理スラグは、溶鉄の各種処理（脱珪処理、脱リン処理、脱硫処理、脱硫処理、脱炭処理）をする際に生じるスラグであって、脱珪スラグと脱リンスラグと脱硫スラグと脱炭スラグに分類される。二次精錬スラグは、転炉等から出鋼した溶鋼に脱硫、脱燐、脱ガス等の処理をする場合があり、その際に生じるスラグである。スロッピングスラグは、転炉連吹錬中に炉内から飛び出し、炉下に落下したスラグである。鋳造スラグは、溶鋼を鋳型又は連続鋳造機に注入した後、溶鋼鍋に残留したスラグである。混銑炉スラグは、混銑炉から排出されたスラグである。以上に挙げた各種のスラグが、石炭灰造粒物に添加される鉄鋼スラグに利用されてもよい。
【００１７】
鉄鋼スラグを配合したのは、セメントの配合比を減らして、セメントの使用量低減を図るためである。
なお、鉄鋼スラグに代えて、非鉄金属スラグ（例えば銅スラグ、フェロニッケルスラグ）が配合されてもよい。
【００１８】
２．  石炭灰造粒物の製造方法
図１のフローチャートを参照して、石炭灰造粒物の製造方法について説明する。
まず、粉末状の石炭灰及びセメントを造粒機に投入するとともに、必要に応じて鉄鋼スラグの粉末も造粒機に投入する（ステップＳ１）。造粒機を運転させながら、更に水を造粒機に投入することによってその混合物に加水し（ステップ２）、加水された混合物を造粒する（ステップＳ３）。
【００１９】
ステップＳ３の造粒工程では、造粒機の中でもパン型造粒機を用いるとよい。図２に示すパン型造粒機１は、傾斜したパン（皿）２と、そのパン２を回転駆動する駆動機（モータ）３とを有するものである。パン型造粒機１を用いて石炭灰造粒物を製造するには、回転するパン２に石炭灰とセメントを供給し、必要に応じて鉄鋼スラグの粉末をパン２に供給し、更に水を供給する。そうすると、水の添加により核が生成され、それら核の転動によって核が成長するので、造粒物（核の成長物）が生成される。
【００２０】
生成した造粒物を気中で所定期間（例えば１〜２日間）乾燥して、造粒物を硬化させる（ステップＳ４）。造粒物にはセメントと水が含まれていることから、セメントの水和反応が進行し、更にフライアッシュも添加されることから、セメントの水和反応の進行とともにフライアッシュのポゾラン反応も進行する。
【００２１】
その後、硬化した造粒物に散水する（ステップＳ５）。
散水後、所定期間（例えば８〜９日間）、造粒物を気中で養生して（ステップＳ６）、ステップＳ３の造粒工程から例えば１０日後に気中養生を終了する。
【００２２】
気中養生後、造粒物及び海水を浴槽に投入して、造粒物を海水に浸漬する。そして、海水中で造粒物を所定期間（例えば、２〜３週間）養生し（ステップＳ７）、ステップＳ３の造粒工程から例えば４週間後に海水中養生を終了する。海水中で造粒物を養生することによって、造粒物の強度が向上する。
以上により石炭灰造粒物が完成する。
【００２３】
３．  石炭灰造粒物の用途
完成した石炭灰造粒物は、水底改良材（例えば、覆砂材）として利用される。
具体的には、石炭灰造粒物を水底（例えば、湖、沼、地中海等の閉鎖性水域の水底）に被覆（覆砂）し、或いは石炭灰造粒物を水底の土砂・泥に混合し、或いは石炭灰造粒物を水底に埋設する。この方法によって閉鎖性水域の硫化水素濃度を低減させて、閉鎖性水域の水質環境を改善する。水底に設置した石炭灰造粒物は、海水中養生により高強度となっているので、破砕されにくい。
【００２４】
石炭灰造粒物を水底に設置して用いることで、水中及び汚泥中の硫化物イオンが石炭灰造粒物に吸着されるとともに、石炭灰造粒物によって硫化水素が酸化され、硫黄単体が生成される。特に、石炭灰造粒物が多孔質材料であってその比表面積が大きいので、石炭灰造粒物への硫化物イオンの吸着量が多量となる。よって、水中及び汚泥中の硫化水素が低減し、長期間に渡って硫化水素濃度の上昇を抑制することができる。
【００２５】
また、水底にある石炭灰造粒物の上に有機物等が堆積し、その堆積物が嫌気性の環境に晒されると、硫酸還元菌によって硫化水素が生じやすくなる。有機物等の堆積物中で生じる硫化水素も石炭灰造粒物の持つ硫化物イオン吸着性能と硫化水素の酸化性能によって除去される。よって、水中の硫化水素濃度の上昇を抑制することができる。
【００２６】
なお、石炭灰造粒物を敷砂材等の地盤材料として利用してもよい。例えば、水底の浚渫により地上（特に堤防近傍）に堆積された浚渫土層上に石炭灰造粒物を敷設し、浚渫土層を石炭灰造粒物層によって被覆してもよい。或いは、埋立地に石炭灰造粒物層を敷設してもよい。
【実施例１】
【００２７】
以下、実施例を参照して、海水中で養生された石炭灰造粒物が気中で養生された石炭灰造粒物よりも高強度であることについて説明する。
【００２８】
試料Ａ〜Ｆを作製した。具体的には、以下の表１に示す配合比の粉体に加水して、その混合物を造粒機によって造粒した。実施例の試料Ａ，Ｃ，Ｅについては、気中で１〜２日間硬化させた後、それに散水した上で気中において養生し、造粒工程から１０日後に海水に浸漬し、造粒工程から４週間後に海水から取り出して、海水中養生を終了した。比較例の試料Ｂ，Ｄ，Ｆについては、気中で１〜２日間硬化させた後、それに散水した上で気中において養生し、その養生期間中、造粒工程から１０日後及び２０日後に散水し、造粒工程から４週間後に養生を終了した。
【００２９】
【表１】
2018012973.tif 000003
【００３０】
作製した試料Ａ〜Ｆの圧縮試験を行い、試料Ａ〜Ｆの圧縮強度を測定した。その測定結果を表２及び図３に示す。
【００３１】
【表２】
2018012973.tif 000004
【００３２】
試料Ａと試料Ｂは同じ配合比でありながら、海水中で養生した試料Ａは海水中で養生しなかった試料Ｂよりも強度が高いことが分かる。同様に、海水中で養生した試料Ｃ，Ｅは海水中で養生しなかった試料Ｄ，Ｆよりも強度が高い。
【００３３】
また、試料Ｃ〜Ｆは脱炭スラグを配合したものであるが、脱炭スラグを配合していない試料Ａ、Ｂと比較すると、海水中で養生した試料Ｃ，Ｅは試料Ａよりも圧縮強度が低いが、従来から水底改良材として使用された試料Ｂと同程度の圧縮強度を有することが分かる。また、海水中で養生しなかった試料Ｄ，Ｆは、試料Ａ，Ｂよりも圧縮強度が低いことがわかる。よって、脱炭スラグの配合によって石炭灰造粒物のセメント配合比を減らすことができるが、圧縮強度も低下してしまうところ、その低下分を海水中養生によって補うことができる。
【符号の説明】
【００３４】
１…パン型造粒機，  ２…パン，  ３…駆動機
【図１】
2018012973.tif 000005
【図２】
2018012973.tif 000006
【図３】
2018012973.tif 000007